(57)【特許請求の範囲】
【請求項１】
二酸化チタン及びチタン複合酸化物の少なくとも一方を含むハニカム状排ガス処理触媒の原料用のチタン含有粉末において、下記（ａ）〜（ｃ）を備えることを特徴とするチタン含有粉末（バナジウムの酸化物を含むものを除く）。
（ａ）リンをＰ２Ｏ５として０．０３〜０．５質量％含むこと。
（ｂ）アナターゼ型結晶（１０１）面の結晶子径は、前記チタン含有粉末が、（１）二酸化チタンのみを含有する場合は１２〜４０ｎｍの範囲にあり、（２）チタン複合酸化物を含む場合には１０〜３８ｎｍの範囲にあること。
（ｃ）硫酸根を０．４〜４．０質量％の範囲で含有すること。
【請求項２】
活性成分を含むものを除くことを特徴とする請求項１に記載のチタン含有粉末。
【請求項３】
前記チタン複合酸化物がチタンと、ケイ素、タングステン、モリブデン、ジルコニウムから選ばれた少なくとも一種の元素との複合酸化物であることを特徴とする請求項１又は２記載のチタン含有粉末。
【請求項４】
前記チタン含有粉末は９９．９質量％以上が４５μｍ以下の粒子径であることを特徴とする請求項１〜３のいずれかに記載のチタン含有粉末。
【請求項５】
請求項１〜４のいずれかに記載のチタン含有粉末と、活性成分と、を含有し、当該チタン含有粉末の含有割合が６０質量％以上であることを特徴とするハニカム状排ガス処理触媒。
【請求項６】
前記活性成分は、酸化バナジウムであることを特徴とする請求項５記載のハニカム状排ガス処理触媒。
【請求項７】
前記ハニカム状排ガス処理触媒が窒素酸化物除去触媒であることを特徴とする請求項５又は６記載のハニカム状排ガス処理触媒。
【発明の詳細な説明】
【技術分野】
【０００１】
本発明は、ハニカム成形性の良好な排ガス処理触媒用のチタン含有粉末及びその製造方法、並びにそれを用いた機械強度及び耐摩耗性の高い排ガス処理触媒に関する。
【背景技術】
【０００２】
火力発電所、各種工場やゴミ焼却所などから排出される燃焼排ガス中には光化学スモッグなどの原因となる窒素酸化物などが含有されている。このため、排ガス中からこれら窒素酸化物を除去する排煙脱硝技術が種々提案されている。広く採用されている排煙脱硝技術の１つに、排ガスにアンモニアを注入してから触媒と接触させ、窒素酸化物を窒素ガスと水とに還元する選択的接触還元（ＳＣＲ：Selective Catalytic Reduction）法がある。このＳＣＲ法では、酸化チタン担体に酸化バナジウム、酸化タングステンなどの活性成分を担持した触媒が用いられる。通常、ＳＣＲ法の脱硝触媒は煙道内に配置され、排ガスと接触することにより脱硝反応を進行させるが、煙道内の圧力損失の増大を抑えると共に、排ガスとの接触面積を大きくするため、脱硝触媒は例えばハニカム形状に成形されて使用されている。  
ハニカム形状の脱硝触媒は、粉体状の担体成分をハニカム形状に押出成形した後、活性成分を含浸・担持する方法や、担体成分と活性成分を成形助材等と共に混練してハニカム形状に押出成形する方法などにより成形される。このため、担体成分となる酸化チタン粉末は、押出成形性の高いものが好ましい。ここで、比較的高温で焼成した酸化チタン粉末は、押出成形性が良好である一方で、押出形成して得られたハニカム構造体を焼成する際に酸化チタンの結晶化が進むため、比表面積が低下し、脱硝性能の低下を招く場合があり、比較的低温で焼成した酸化チタンは、比表面積の低下は少ないが、押出成型性が悪くハニカム形状に成形することが難しいという問題がある。  
また、燃焼排ガス中にはダストが含まれている場合が多く、排ガスがハニカム構造体の内側を通流する際にダストが接触すると、脱硝触媒が摩耗してしまうため、ハニカム成形される酸化チタン粉末には高い耐摩耗性も求められる。  
【０００３】
ここで、特許文献１には、酸化チタンを含有するハニカム形状の脱硝触媒において、硫化アンモニウムなどの被毒物質による脱硝触媒の活性の低下を抑制するため、リンをＰ２Ｏ５に換算して５〜２５質量％含んだものが記載されている。しかし発明者らは、このようにリンを高濃度で含む脱硝触媒は、初期活性が低く、触媒被毒による活性の低下を抑制できるとしても、維持される活性の高さが十分ではない。  
また、特許文献２には、チタニアゾルなどの含水酸化チタンを焼成して得られた焼成物に、酸化物として０．３〜５ｗｔ％のリンを担持した窒素酸化物還元用触媒が好適例として記載されている。ここで、特許文献２には、リンを含む窒素酸化物還元用触媒は５００℃以上の高温領域で使用すると高い活性を発揮することができる一方で、この窒素酸化物還元用触媒を５００℃よりも低い反応領域で使用すると脱硝活性が低くなる傾向があることが明記されている。  
ところが、特許文献２の表２には、Ｐ２Ｏ５として２．６ｗｔ％のリンを含む窒素酸化物還元用触媒が例示されているのみであり（実施例２Ｂ）、Ｐ２Ｏ５の担持量の好適範囲の下限値として記載されている０．３ｗｔ％からは大きく離れた含有量となっている。そうすると、特許文献２には、５００℃以上の高温領域で使用したとき高い活性を発揮するであろうリンの担持量の下限値として０．３ｗｔ％程度の含有量が示唆されてはいるものの、当該含有量付近において実体的な記載がされているとはいえない。ましてその他の温度領域で使用される窒素酸化物還元用触媒についてのリンの担持量の記載はない。従って、特許文献２には、例えば５００℃以下といった比較的低温の温度範囲で使用され、且つ、Ｐ２Ｏ５を０．３ｗｔ％程度と低濃度で担持した窒素酸化物還元用触媒が実質的に開示されているとはいえない。
【先行技術文献】
【特許文献】
【０００４】
【特許文献１】特開２００５−０８７８１５号公報：請求項１０、段落００１３の６〜８行目、表１の実施例７
【特許文献２】特開平４―３４６８３４号公報：請求項１、２頁２欄１０〜１６行目、３頁３欄３７〜３９行目
【発明の概要】
【発明が解決しようとする課題】
【０００５】
本発明は、前述の実情に鑑みなされたものであり、その目的は、成形性が良好で、耐摩耗性が高く、焼成後の比表面積の低下が少ないチタン含有粉末、このチタン含有粉末を含有するハニカム状排ガス処理触媒、及び前記チタン含有粉末の製造方法を提供することである。
【課題を解決するための手段】
【０００６】
第１の発明は、二酸化チタン及びチタン複合酸化物の少なくとも一方を含むハニカム状排ガス処理触媒の原料用のチタン含有粉末において、下記（ａ）〜（ｃ）を備えることを特徴とするチタン含有粉末（バナジウムの酸化物を含むものを除く）である。  
（ａ）リンをＰ２Ｏ５として０．０３〜０．５質量％含むこと。  
（ｂ）アナターゼ型結晶（１０１）面の結晶子径は、前記チタン含有粉末が、（１）二酸化チタンのみを含有する場合は１２〜４０ｎｍの範囲にあり、（２）チタン複合酸化物を含む場合には１０〜３８ｎｍの範囲にあること。  
（ｃ）硫酸根を０．４〜４．０質量％の範囲で含有すること。  
前記第１の発明は、以下の特徴を備えていてもよい。  
（i）活性成分を含むものを除くこと。
（ii）前記チタン複合酸化物がチタンと、ケイ素、タングステン、モリブデン、ジルコニウムから選ばれた少なくとも一種の元素との複合酸化物であること。  
（iii）前記チタン含有粉末は９９．９質量％以上が４５μｍ以下の粒子径である場合が好適であること。
【０００７】
第２の発明は、前記第１の発明のチタン含有粉末と、活性成分と、を含有し、当該チタン含有粉末の含有割合が６０質量％以上であることを特徴とするハニカム状排ガス処理触媒である。  
この第２の発明を別の観点から見ると、活性成分と、二酸化チタンとチタン複合酸化物との少なくとも一方と、０．０１８〜０．５質量％のＰ２Ｏ５と、を含むことを特徴とするハニカム状排ガス処理触媒であるといえる。  
前記第２の発明は、以下の特徴を備えていてもよい。  
（i）前記活性成分は、酸化バナジウムであること。  
（ii）前記ハニカム状排ガス処理触媒が窒素酸化物除去触媒であること。
【発明の効果】
【００１０】
本発明のチタン含有粉末中にはリンが含有されているので、焼成時に酸化チタンの結晶化が抑制されることによりハニカム構造体の比表面積の低下を抑制することができる。更に、リンの含有量をＰ２Ｏ５として０．０３〜０．５質量％の範囲に調整することにより、脱硝触媒自体の初期活性の低下を抑え、前述の比表面積の低下抑制の効果とあわせて高い触媒活性を維持することができる。更には、触媒の機械強度及び摩耗強度を向上させることができる。
【図面の簡単な説明】
【００１１】
【図１】本例のハニカム構造体を、ハニカム孔の貫通方向の一端側から見た平面図である。
【発明を実施するための形態】
【００１２】
以下、本発明の好適な実施形態について、詳細に説明する。  
［チタン含有粉末］
本発明におけるハニカム状排ガス処理触媒用チタン含有粉末は、二酸化チタン（ＴｉＯ２）又はチタン複合酸化物の少なくとも一方を含んでいる。  
チタン複合酸化物は、二酸化チタン（「第１の無機酸化物」である）と、例えば、ケイ素（Ｓｉ）、タングステン（Ｗ）、モリブデン（Ｍｏ）、ジルコニウム（Ｚｒ）などのチタン以外の元素を含有する１種以上の無機酸化物（以下、「第２の無機酸化物」ともいう）との混合物である。二酸化チタンの粉末又はチタン複合酸化物の粉末は少なくともアナターゼ型の二酸化チタンを含んでいる。チタン複合酸化物の具体例としては、二酸化チタン及びシリカ（ＴｉＯ２−ＳｉＯ２）、二酸化チタン及び酸化タングステン（ＴｉＯ２−ＷＯ３）、二酸化チタン及び酸化モリブデン（ＴｉＯ２−ＭｏＯ３）、二酸化チタン及びジルコニア（ＴｉＯ２−ＺｒＯ２）などの二元系複合酸化物、また、二酸化チタンと酸化タングステン及びシリカ（ＴｉＯ２−ＷＯ３−ＳｉＯ２）、二酸化チタンと酸化モリブデン及びシリカ（ＴｉＯ２−ＭｏＯ３−ＳｉＯ２）などの三元系複合酸化物が挙げられる。この三元系複合酸化物は、ＴｉＯ２にＳｉＯ２やＷＯ３、ＭｏＯ３を高分散で含んだ構造を有し、加熱焼成による結晶化の進行やルチル型ＴｉＯ２への転移を抑制する性質を有するので好適である。チタン複合酸化物中における第２の無機酸化物の含有量は、二酸化チタンの量よりも少ないことが好ましく、０質量％を超え、２０質量％以下の範囲にあることが望ましい。第２の無機酸化物の含有量が二酸化チタンの量よりも多くなると排ガス処理触媒、特に窒素酸化物除去触媒の担体として、硫化物などに対する耐性や耐摩耗性などの優れた効果が得られないことがある。
【００１３】
更に、実施の形態に係るチタン含有粉末は、上述の二酸化チタンやチタン複合酸化物に加えてリンを含んでいる。ここで、リンを含むチタン含有粉末にて脱硝触媒を製造すると、例えば５００℃以下の温度範囲ではリンは脱硝触媒の触媒活性を低下させる作用があるが、本発明者らは、リンの存在が、チタン含有粉末の焼成時やハニカム成形された脱硝触媒の焼成時における二酸化チタンの結晶化の進行を抑える作用があることを見出した。この二酸化チタンの結晶化の進行は、具体的にはチタン含有粉末に含まれるアナターゼ型二酸化チタンの結晶子径の増大として観察される。  
特に、脱硝触媒の活性成分として担持されるバナジウム（酸化バナジウムとして担持される）は、二酸化チタンの結晶化を促進する物質であるが、チタン含有粉末前駆体にリンを添加し、焼成して得られたリンの酸化物は、バナジウムによる結晶化の促進を抑制することができる。この結果、リンを添加して結晶化の進行を抑えることにより、チタン含有粉末の製造時における高温焼成が可能となり押出成形性の高いチタン含有粉末を得ることができる。更に、このようにして製造されたチタン含有粉末は、活性成分が添加され、ハニカム形状に成形された後の焼成時においても結晶化の進行が抑えられ、比表面積の低下を抑制できる。  
更に、二酸化チタンの結晶化の進行を抑えると、焼成後のハニカム状排ガス処理触媒を構成する構造体（二酸化チタンやチタン複合酸化物）の緻密性が向上する。この結果、排ガス処理触媒の耐摩耗性が向上すると共に、その強度が向上してハニカム構造体を構成する隔壁をより薄くすることが可能となる。  
本発明のチタン含有粉末におけるリンの含有量はＰ２Ｏ５に換算して、０．０３〜０．５質量％の範囲であることが好ましい。リンの含有量が０．０３質量％を下回ると、チタン含有粉末やハニカム構造耐を焼成する際の二酸化チタンの結晶化の進行が大きく、耐摩耗性や圧縮強度が劣る。リンの含有量が０．５質量％を超えると、脱硝率を低下させる影響が大きくなる。
【００１４】
（１）本発明のチタン含有粉末が、二酸化チタンのみからなる場合には、アナターゼ型結晶の（１０１）面の結晶子径は１２〜４０ｎｍの範囲がより好適である。ここで、結晶子径が１２ｎｍより小さい場合には、チタン含有粉末の捏和物をハニカム形状に押出成形する際に脱水現象が生じて成形性が悪くなり、隔壁の薄いハニカム構造体の成形が難しくなる。また、この場合には、成形できたとしても、担体の緻密性も低下し、ハニカム構造体の耐摩耗性も悪化する。一方、前記結晶子径が４０ｎｍより大きくなると、リンが添加されハニカム構造体の焼成中における結晶化の進行が抑えられているとはいっても、焼成の開始時点における結晶子径が大きいことから、焼成後のハニカム構造体の比表面積の低下を招き、触媒活性が低下するので好ましくない。  
また、（２）本発明のチタン含有粉末が、チタン複合酸化物を含む場合には、アナターゼ型結晶の（１０１）面の結晶子径は１０〜３８ｎｍの範囲が好適である。ここで、結晶子径が１０ｎｍより小さい場合には、チタン含有粉末の捏和物をハニカム形状に押出成形する際に脱水現象が生じて成形性が悪くなり、隔壁の薄いハニカム構造体の成形が難しくなる。また、この場合には、成形できたとしても、担体の緻密性も低下し、ハニカム構造体の耐摩耗性も悪化する。一方、前記結晶子径が３８ｎｍより大きくなると、リンが添加されハニカム構造体の焼成中における結晶化の進行が抑えられているとはいっても、焼成の開始時点における結晶子径が大きいことから、焼成後のハニカム構造体の比表面積の低下を招き、触媒活性が低下するので好ましくない。  
なお、この結晶子径はシェラー（Ｓｃｈｅｒｒｅｒ）の式から求めることができる。
【００１５】
更に、本発明のハニカム状排ガス処理触媒用チタン含有粉末は、粉末中に硫酸根（ＳＯ４）を乾燥基準で０．４〜４．０質量％の範囲で含有する。前記含有量は、０．５〜３．５質量％の範囲がより望ましい。前記含有量は、１．０〜３．５質量％の範囲がより望ましい。  
チタン含有粉末に含まれる硫酸根は、ハニカム構造体を乾燥し、焼成する際における同構造体の収縮を抑える役割を果たす。このため、硫酸根の含有量が０．３質量％より少ない場合には、乾燥、焼成時における収縮率が大きくなるため、得られたハニカム構造体にひび割れ等が生じ強度が弱くなる。また、触媒の細孔容積、特に細孔直径５０ｎｍ（５００Å）以下の細孔容積が小さくなるため窒素酸化物除去性能などが低下するので好ましくない。  
一方で硫酸根の含有量が４．０質量％より多い場合には、チタン含有粉末の捏和物を押出成形してハニカム形状にする際に脱水固化する現象などが生じて流動性が悪くなる。また、成形助剤として添加される有機可塑剤などの粘性が低下するため、押出成形が難しくなる。  
ここで、チタン含有粉末中の硫酸根の含有量は、後述するチタン含有粉末の製造方法において、洗浄や焼成等により調整することができる。
【００１６】
以上に説明した本発明のハニカム状排ガス処理触媒用のチタン含有粉末は、粒子計が４５μｍ以下の粒子が、全重量の９９．９質量％以上を占めていることが好ましい。この粒径範囲の粒子が全重量の９９．９質量％より少ない場合、即ち、４５μｍより大きい粒子径のチタン含有粉末が０．１質量％より多い場合には、押出成形した際に隔壁が欠落してしまい、所望のハニカム構造体が得られないことがある。
【００１７】
［チタン含有粉末の製造方法］
以上に述べてきた特徴を備えるチタン含有粉末の製造方法の一例について説明する。二酸化チタン原料であるメタチタン酸などのチタン含有溶液に、リン原料であるリン化合物を添加し、当該リンをＰ２Ｏ５換算で０．０３〜０．５質量％含むスラリー溶液を調製する。また、メタチタン酸の原料として、硫酸法による二酸化チタンの製造工程より得られる硫酸チタン溶液を用い、この硫酸チタンを加水分解してメタチタン酸を得ることにより、前記スラリー溶液中に硫酸根を含有させることができる。また、この硫酸根は、前記スラリー溶液に硫酸アンモニウムなど、硫酸塩溶液を添加することにより含有させてもよい。  
リン化合物の添加量は、予備実験などにより、脱水、焼成をしたチタン含有粉末中のＰ２Ｏ５に換算したリンの含有量とリン化合物の添加量との対応を予め把握しておくことなどにより決定される。リン化合物の具体的な例としては、リン酸、亜リン酸、ホスホン酸、ピロリン酸、リン酸化物、リン塩化物、リン硫化物などが挙げられる。  
また、チタン複合酸化物を調製する場合には、上述のリン及びチタン含有溶液にケイ素（Ｓｉ）、タングステン（Ｗ）、モリブデン（Ｍｏ）、ジルコニウム（Ｚｒ）などの第２の無機酸化物を構成する元素が含まれている化合物を添加する。
【００１８】
こうして得られたリン、チタンなどの含有溶液に、例えば硫酸などの酸、アンモニアなどのアルカリを添加し、当該溶液のｐＨを２〜９．５の範囲内の予め設定した値に調整する。ｐＨの調整は、原料の安定化のために行われ、その値は、製品（すなわち、チタン含有粉末）の物性を考慮して決定される。  
こうしてリン、チタンなどを含み、予め設定した値にｐＨを調整したスラリー溶液が得られたら、このスラリー溶液を例えば５０〜１００℃の温度範囲で０．５〜２４時間、加熱熟成する。予め行った予備実験などにより、熟成温度や熟成時間とアナターゼ型結晶の（１０１）面の結晶子径との関係を把握しておくことにより、所望の結晶子径を持つ二酸化チタンやチタン複合酸化物を調製することができる。そして、加熱熟成後のスラリー溶液を脱水し、得られた脱水ケーキを蒸留水などで洗浄してから、再度、脱水を行って脱水ケーキを得る。  
得られた脱水ケーキ中の水分を乾燥させて得られた乾燥体を、大気雰囲気のキルン内などで例えば４００〜７００℃の温度範囲で、０．５〜２０時間焼成し、二酸化チタン又はチタン複合酸化物と、Ｐ２Ｏ５として０．０３〜０．５質量％のリンとを含むチタン含有粉末を得ることができる。このチタン含有粉末をボールミルなどにより更に粉砕して全体の９９．９質量％以上が４５μｍ以下の粒子径のチタン含有粉末を得る。
【００１９】
［ハニカム状排ガス処理触媒］
本発明のハニカム状排ガス処理触媒は、上述のハニカム状排ガス処理触媒用チタン含有粉末を全重量の６０質量％以上含有することが好ましく、より好適な含有割合は７０〜９９．９質量％の範囲である。当該チタン含有粉末の含有割合が６０質量％より少ない場合には、所望の脱硝活性が得られないことがある。また、上述のように、本発明のチタン含有粉末を６０質量％以上含有していれば、例えばリンを含まない本発明の技術的範囲外のチタン含有粉末を４０質量％未満含有していてもよい。  
前記ハニカム状排ガス処理触媒には、窒素酸化物を除去するための活性成分が含まれる。活性成分としては、例えば、バナジウム（Ｖ）、タングステン（Ｗ）、モリブデン（Ｍｏ）、クロム（Ｃｒ）、マンガン（Ｍｎ）、鉄（Ｆｅ）、ニッケル（Ｎｉ）、銅（Ｃｕ）、銀（Ａｇ）、金（Ａｕ）、パラジウム（Ｐｄ）、イットリウム（Ｙ）、セリウム（Ｃｅ）、ネオジウム（Ｎｄ）、インジウム（Ｉｎ）、イリジウム（Ｉｒ）などの金属成分が挙げられる。  
上述の活性成分のうち、特にバナジウム酸化物（Ｖ２Ｏ５）は、安価であり且つ窒素酸化物の除去率が高いために好適に使用される。また、窒素酸化物を除去するための排ガス処理触媒に使用される活性成分の含有量は、酸化物として全触媒重量の０．１〜３０質量％の範囲である。  
上述のようにリンをＰ２Ｏ５として０．０３〜０．５質量％含むチタン含有粉末は、焼成時における結晶化の進行が抑制される結果、（１）二酸化チタンのみを含有する場合は、アナターゼ型結晶（１０１）面の結晶子径を１２〜４０ｎｍの範囲とし、（２）チタン複合酸化物を含む場合には、同結晶子径を１０〜３８ｎｍの範囲とすることができる。このようなチタン含有粉末を少なくとも６０質量％以上含有するようにして成形されたハニカム状排ガス処理触媒は、チタン含有粉末の結晶子径が小さいことにより緻密な構造体を形成することが可能であり、その摩耗強度が向上する。
【００２０】
このほか、リンを含み、結晶化の進行が抑制されたチタン含有粉末を少なくとも６０質量％以上含有するようにして成形されたハニカム状排ガス処理触媒は、チタン含有粉末の結晶化が進行していないことから、粘り気を備え、高い靭性を発揮することができる。また、前記チタン含有粉末が０．４〜４．０質量％の硫酸根を含有していることにより、ハニカム状排ガス処理触媒を焼成する際における構造体の収縮が抑えられ、ひび割れ等の発生による構造体の強度低下を防止することができる。これらの結果、ハニカム状排ガス処理触媒の圧縮強度が向上する。  
更に、リンを含有するチタン含有粉末をハニカム形状に形成し、更にこのハニカム状の構造体を焼成する際においても、酸化チタンの結晶化の進行が抑えられ、比表面積の低下を抑制することができると共に、当該リンの含有量が、Ｐ２Ｏ５として０．０３〜０．５質量％の範囲に調整されていることにより、初期活性の低下が抑えられることから比較的高い脱硝活性を得ることができる。そして既述のように当該ハニカム状排ガス処理触媒は耐摩耗性が高いことから、その比表面積が低下しにくく、初期活性に近い脱硝活性を長期間維持することができる。
【００２１】
［ハニカム状排ガス処理触媒の製造方法］
本例のハニカム状排ガス処理触媒は、（ａ）本例のチタン含有粉末と活性成分又はその前駆物質を、成形助材等と共に混練して捏和物とした後に、所望のハニカム形状に押出成形し、乾燥、焼成する方法（混練法）、（ｂ）本例のチタン含有粉末を、成形助材等と共に混練して捏和物とした後に、所望のハニカム形状に押出成形し、乾燥、焼成した担体に、活性成分を含有する水溶液を含浸し、乾燥、焼成する方法（含浸法）などにより製造される。  
特に前記（ａ）の混練法により製造した触媒はソリッドタイプの触媒と言われており、高い脱硝活性を得られることから、混練法により活性物質として酸化バナジウムを担持したハニカム状排ガス処理触媒を製造する場合を一例に挙げて説明しておく。  
まず、本発明のチタン含有粉末を水などの溶媒に分散させてスラリー溶液とし、このスラリー溶液中に酸化バナジウムの前駆体、例えばメタバナジン酸アンモニウムと、溶解剤であるモノエタノールアミンとを添加する。更に、このスラリー溶液に、グラスファイバーや酸性白土などの補強材、ポリエチレンオキサイドなどの潤滑剤を加え、ニーダーなどの混練機で混練捏和して押出成形に適した捏和物を調製する。  
こうして得られた混和物を例えば真空式の押出成形機などで押出成形し、ハニカム構造体を得る。しかる後、得られたハニカム構造体を乾燥させ、乾燥後のハニカム構造体を大気雰囲気のキルン内などで例えば４００〜７００℃の温度範囲で、０．５〜２４時間焼成してグラスファイバーや酸性白土が添加されたに酸化チタンに、酸化バナジウムが担持されたハニカム状の排ガス処理触媒を得る。
【００２２】
ここで、本発明者らは、酸化チタン担体に活性物質として酸化バナジウムを添加した状態で酸化チタンを焼成すると、バナジウムの存在により二酸化チタンの結晶化が進行することを把握している。そこで、本例の排ガス処理触媒の製造方法では、バナジウム及びその前駆体を添加しない状態で焼成して得たチタン含有粉末を利用している。このことから、例えばチタン含有粉末の焼成段階からバナジウムを添加した場合と比較して、排ガス処理触媒の焼成を終えた時点における二酸化チタンの結晶化の進行度合いを抑えることができる。  
このようにして得られたハニカム状排ガス処理触媒の構造体の形状は、図１に示すように、（ｉ）ハニカム構造体の外形寸法が好ましくは３０〜３００ｍｍ□（□は、ハニカム孔の貫通方向の一端側から見た構造体の平面形状（図１に示す平面形状）が四角形であることを示している）、更に好ましくは５０〜２００ｍｍ□、（ii）ハニカム構造体の長さが１００〜３０００ｍｍ、更に好ましくは３００〜１５００ｍｍ、（iii）例えば平面形状が四角形に開口するハニカム孔（以下、目開きということがある）の１辺の長さが好ましくは１〜１５ｍｍ、更に好ましくは２〜１０ｍｍ、（iv）ハニカムの隔壁厚が好ましくは０．１〜２ｍｍ、更に好ましくは０．１〜１．５ｍｍ、（ｖ）ハニカムの開口率が好ましくは６０〜８５％、更に好ましくは７０〜８５％の範囲である場合を例示できる。該ハニカム構造体の形状が前記形状の範囲を外れる場合には、成形が困難になったり、ハニカム構造体の強度が弱くなったり、また、単位体積当たりの脱硝活性や有機ハロゲン化合物の分解活性等が低くなったりする場合がある。
【００２３】
［ハニカム状排ガス処理触媒を用いた脱硝プロセス］
本発明のハニカム状排ガス処理触媒は、ＮＯＸを含有する排ガス、特にボイラー排ガスなどのようにＮＯＸ、ＳＯＸを含有するほか重金属、ダストを含有する排ガスに、アンモニアなどの還元剤を添加して接触還元するＮＯＸ除去法に好適に使用される。また、該触媒の使用条件は、通常の脱硝処理条件が採用され、具体的には、反応温度は１５０〜６００℃、より好適には３００〜４００℃、空間速度１０００〜１０００００ｈｒ―１の範囲などが例示される。  
本実施の形態のチタン含有粉末によれば以下の効果がある。チタン含有粉末中にリンが添加されていることにより、酸化チタンの結晶化を抑制してハニカム構造体の比表面積の低下を抑制することができる。その一方で、リンの含有量をＰ２Ｏ５として０．０３〜０．５質量％の範囲に調整することにより、脱硝触媒自体の初期活性の低下を抑え、前述の比表面積の低下抑制の効果とあわせて高い触媒活性を維持することができる。更には、触媒の機械強度及び摩耗強度を向上させることができる。
【実施例】
【００２４】
［評価方法］
各例のチタン含有粉末用いて製造したハニカム状排ガス処理触媒の評価方法について以下に記す。  
［１］結晶子径  
粉末Ｘ線回折法にてアナターゼ型二酸化チタン結晶の（１０１）面のピークを測定し、シェラー（Ｓｃｈｅｒｒｅｒ）の式（１）から結晶子径Ｌを得る。  
Ｌ＝Ｋλ／（βｃｏｓθ）…（１）
ここで、Ｋは定数、λは波長、βは半価幅、θは入射角を示す。  
［２］成形性  
成型性の判定基準は、押出成型されたハニカム触媒のダイス面からの流れが安定的であれば○とした。一方、流れが不安定でハニカム触媒の内部に欠陥が発生した場合は×とした。  
［３］摩耗強度  
各ハニカム状排ガス処理触媒を、ハニカム孔数９×９目、長さ１００ｍｍに切り出して試験試料とし、この試験試料を流通式反応器に充填した。流通式反応器には、砂を含むガスを下記の条件で通流させ、触媒重量の減少量から下記（２）式に基づいて摩耗率を測定した。流通式反応器内を通流した砂の通砂量は、流通式反応器の後段にサイクロンを設け、摩耗試験終了後、当該サイクロンに捕集された砂の重量を測定することにより求めた。  
摩耗率（％／ｋｇ）＝｛〔摩耗開始前の触媒重量（ｇ）−摩耗終了後の触媒重量（ｇ）〕／摩耗開始前の触媒重量（ｇ）｝×１００／通砂量（ｋｇ）…（２）  
試験条件  
触媒形状：ハニカム孔数９×９目、長さ１００ｍｍ  
ガス流速：（１６．５±２）ｍ／ｓ（触媒断面）  
ガス温度：室温２５℃  
ガス流通時間：３時間  
砂濃度：（４０±５）ｇ／Ｎｍ３ 
砂：珪砂  平均粒径５００μｍ
【００２５】
［４］圧縮強度  
ハニカム状排ガス処理触媒を立方体又は直方体に切り出した試料に対し、ハニカム孔の貫通方向、及びこの方向と直交する方向（以下、単に「直交方向」ともいう）に一定速度で圧縮負荷をかけ、試料が破壊されるまでの最大荷重（Ｎ）を読み取り、下記（３）式より圧縮強度を求める。  
圧縮試験機：東京試験機製作所（型式  ＡＬ／Ｂ３０Ｐ）  
圧縮強度：  
（Ｎ／ｃｍ２）＝Ｗ（Ｎ）／｛ａ（ｃｍ）×ｃ（ｃｍ）｝  …（３）  
ここで、ａ（ｃｍ）及びｃ（ｃｍ）は供試料の加圧面の２辺の寸法を示す。Ｗ（Ｎ）は徐々に負荷し試料が完全に破壊されるまでの最大荷重を示す。  
［５］比表面積  
３０％窒素―７０％ヘリウムの混合ガスを吸着ガスとしたＢＥＴ法に基づく比表面積測定装置によりチタン含有粉末又はハニカム状排ガス処理触媒の比表面積を求める。  
［６］細孔容積  
ポロシメーターを用いて、水銀圧入法によりハニカム状排ガス処理触媒の全細孔容積を求める。
【００２６】
［７］脱硝試験  
各ハニカム状排ガス処理触媒を、ハニカム孔数３×３目、長さ３００ｍｍに切り出して試験試料とし、この試験試料を流通式反応器に充填した。この流通式反応器に下記組成のモデルガスを通流させて脱硝率を測定した。触媒接触前後のガス中の窒素酸化物（ＮＯＸ）の脱硝率は、下記（４）式により求めた。このときＮＯＸの濃度は化学発光式の窒素酸化物分析計にて測定した。
脱硝率（％）＝  
｛〔未接触ガス中のＮＯＸ（質量ｐｐｍ）−接触後のガス中のＮＯＸ（質量ｐｐｍ）〕／未接触ガス中のＮＯＸ（質量ｐｐｍ）｝×１００  …（４）
試験条件  
触媒形状：ハニカム孔数３×３目、長さ３００ｍｍ
反応温度：３８０℃、ＳＶ＝１０，０００ｈｒ―１
モデルガス組成：ＮＯＸ＝１８０質量ｐｐｍ、ＮＨ３＝１８０質量ｐｐｍ、ＳＯ２＝５００質量ｐｐｍ、Ｏ２＝２重量％、Ｈ２Ｏ＝１０重量％、Ｎ２＝バランス
【００２７】
［実施例１］  
＜チタン含有粉末（ａ）及びハニカム状排ガス処理触媒（ａ）＞  
硫酸法による二酸化チタンの製造工程より得られる硫酸チタン溶液を熱加水分解してメタチタン酸スラリーを得た。このメタチタン酸スラリーを二酸化チタン換算で２５．０ｋｇ取り出し、還流器付攪拌槽に仕込み、これにリン酸を１０．４ｇ加え、更に、１５質量％アンモニア水を３０．５ｋｇ加えてｐＨを９．５に調整した後、９５℃で１時間に亘り十分な攪拌を行いつつ加熱熟成した。加熱熟成後のスラリーを冷却して攪拌槽から取り出し、固形分を濾過した。脱水後、Ｐ２Ｏ５含有量が０．０３質量％（Ｄｒｙ  Ｂａｓｉｓ）、燃焼法で測定した硫酸根（ＳＯ４）が２．７ｗｔ％（Ｄｒｙ  Ｂａｓｉｓ）（以下、硫酸根の測定法については同じ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ａ）を調製した。当該チタン含有粉末（ａ）に含まれるアナターゼ型結晶（１０１）面の結晶子径は１８．５ｎｍであった。  
このチタン含有粉末（ａ）２３．５ｋｇに、モノエタノールアミン０．２５ｋｇにメタバナジン酸アンモニウム０．３２５ｋｇを溶解した溶液を加え、次いでアンモニア水と水を加えこの混合スラリーのｐＨを９とした。更に、グラスファイバー（ＧＦ）１．２５ｋｇ及びポリエチレンオキサイド０．５ｋｇを加えてニーダーにて加熱しながら捏和して押出成形に適した捏和物を調製した。次いで該捏和物を真空押出成形機でハニカム形状に押出成形し、ハニカム外形寸法７５ｍｍ□（四角形状を意味する）、目開き（ハニカム孔径）６．５ｍｍ（一辺の長さが６．５ｍｍの四角形状）、隔壁厚０．９ｍｍ、開口率７５．１％、長さ３００ｍｍのハニカム構造体を得た。このハニカム構造体を６００℃で３ｈｒ焼成して、重量比でＴｉＯ２粉末（ａ）／Ｖ２Ｏ５／ＧＦが９４／１／５の組成をもつハニカム状排ガス処理触媒（ａ）を調製した。
【００２８】
［実施例２］  
＜チタン含有粉末（ｂ）及びハニカム状排ガス処理触媒（ｂ）＞  
リン酸の添加量を１７．３ｇとし、Ｐ２Ｏ５含有量が０．０５質量％（Ｄｒｙ  Ｂａｓｉｓ）となっている点以外は、実施例１同様の方法にてチタン含有粉末（ｂ）を調製した。当該チタン含有粉末（ｂ）に含まれるアナターゼ型結晶（１０１）面の結晶子径は１８．４ｎｍであり、硫酸根の含有量は２．６ｗｔ％（Ｄｒｙ  Ｂａｓｉｓ）であった。このチタン含有粉末（ｂ）を用いた点以外は、実施例１と同様の手法でハニカム状排ガス処理触媒（ｂ）を調製した。
【００２９】
［実施例３］  
＜チタン含有粉末（ｃ）及びハニカム状排ガス処理触媒（ｃ）＞  
リン酸の添加量を８６．３ｇとし、Ｐ２Ｏ５含有量が０．２５質量％（Ｄｒｙ  Ｂａｓｉｓ）となっている点以外は、実施例１と同様の方法にてチタン含有粉末（ｃ）を調製した。当該チタン含有粉末（ｃ）に含まれるアナターゼ型結晶（１０１）面の結晶子径は１８．１ｎｍであり、硫酸根の含有量は２．５ｗｔ％（Ｄｒｙ  Ｂａｓｉｓ）であった。このチタン含有粉末（ｃ）を用いた点以外は、実施例１と同様の手法でハニカム状排ガス処理触媒（ｃ）を調製した。
【００３０】
［実施例４］  
＜チタン含有粉末（ｄ）及びハニカム状排ガス処理触媒（ｄ）＞
リン酸の添加量を１７２．７ｇとし、Ｐ２Ｏ５含有量が０．５質量％（Ｄｒｙ  Ｂａｓｉｓ）となっている点以外は、実施例１のチタン含有粉末（ａ）と同様の方法にてチタン含有粉末（ｄ）を調製した。当該チタン含有粉末（ｄ）に含まれるアナターゼ型結晶（１０１）面の結晶子径は１８．０ｎｍであり、硫酸根の含有量は２．６ｗｔ％（Ｄｒｙ  Ｂａｓｉｓ）であった。このチタン含有粉末（ｄ）を用いた点以外は、実施例１と同様の手法でハニカム状排ガス処理触媒（ｄ）を調製した。
【００３１】
［比較例１］  
＜チタン含有粉末（ｅ）及びハニカム状排ガス処理触媒（ｅ）＞  
リン酸を添加しない点以外は、実施例１と同様の方法にてチタン含有粉末（ｅ）を調製した。当該チタン含有粉末（ｅ）に含まれるアナターゼ型結晶（１０１）面の結晶子径は１８．９ｎｍであり、硫酸根の含有量は２．５ｗｔ％（Ｄｒｙ  Ｂａｓｉｓ）であった。このチタン含有粉末（ｅ）を用いた点以外は、実施例１と同様の手法でハニカム状排ガス処理触媒（ｅ）を調製した。
【００３２】
［比較例２］  
＜チタン含有粉末（ｆ）及びハニカム状排ガス処理触媒（ｆ）＞  
リン酸の添加量を３４５．３ｇとし、Ｐ２Ｏ５含有量が１質量％（Ｄｒｙ  Ｂａｓｉｓ）となっている点以外は、実施例１と同様の方法にてチタン含有粉末（ｆ）を調製した。当該チタン含有粉末（ｆ）に含まれるアナターゼ型結晶（１０１）面の結晶子径は１７．７ｎｍであり、硫酸根の含有量は２．６ｗｔ％（Ｄｒｙ  Ｂａｓｉｓ）であった。このチタン含有粉末（ｆ）を用いた点以外は、実施例１と同様の手法でハニカム状排ガス処理触媒（ｆ）を調製した。
【００３３】
［比較例３］  
＜ハニカム状排ガス処理触媒（ｅ−２）＞  
チタン含有粉末（ｅ）２３．５ｋｇに、モノエタノールアミン０．２５ｋｇにメタバナジン酸アンモニウム０．３２５ｋｇを溶解した溶液を加え、これにリン酸を１６．２ｇ加え、次いでアンモニア水と水を加えこの混合スラリーのｐＨを９とした。更に、グラスファイバー（ＧＦ）１．２５ｋｇ及びポリエチレンオキサイド０．５ｋｇを加えてニーダーにて加熱、混練捏和して押出成形に適した捏和物を調製した。次いで該捏和物を真空押出成形機でハニカム形状に押出成形し、ハニカム外形寸法７５ｍｍ□（四角形状を意味する）、目開き（ハニカム孔径）６．５ｍｍ（一辺の長さが６．５ｍｍの四角形状）、隔壁厚０．９ｍｍ、開口率７５．１％、長さ３００ｍｍのハニカム構造体を得た。ここで、Ｐ２Ｏ５含有量は、二酸化チタン含有粉末の重量比で０．０５質量％（Ｄｒｙ  Ｂａｓｉｓ）である。このハニカム構造体を６０℃で２４ｈｒ乾燥後、６００℃で３ｈｒ焼成して、重量比でＴｉＯ２粉末（ｅ）／Ｖ２Ｏ５／ＧＦが９４／１／５の組成をもつハニカム状排ガス処理触媒（ｅ−２）を調製した。
【００３４】
［比較例４］  
＜チタン含有粉末（ｇ）及びハニカム状排ガス処理触媒（ｇ）＞  
実施例１と同様のメタチタン酸スラリーを二酸化チタン換算で２５．０ｋｇ取り出し、還流器付攪拌槽に仕込み、これにリン酸を１７．３ｇ加え、更に、１５質量％アンモニア水でｐＨを９．５に調整した後、９５℃で１時間に亘り十分な攪拌を行いつつ加熱熟成した。加熱熟成後のスラリーを冷却して攪拌槽から取り出し、固形分を濾過、脱水、１５質量％アンモニア水による洗浄工程を３回繰り返した。これを脱水して、Ｐ２Ｏ５含有量が０．０５質量％（Ｄｒｙ  Ｂａｓｉｓ）、硫酸根が０．２ｗｔ％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｇ）を調製した。当該チタン含有粉末（ｇ）に含まれるアナターゼ型結晶（１０１）面の結晶子径は１９．１ｎｍであった。このチタン含有粉末（ｇ）を用いた点以外は、実施例１と同様の手法でハニカム状排ガス処理触媒（ｇ）を調製した。
【００３５】
［比較例５］  
＜チタン含有粉末（ｈ）及びハニカム状排ガス処理触媒（ｈ）＞  
実施例１と同様のメタチタン酸スラリーを二酸化チタン換算で２５．０ｋｇ取り出し、還流器付攪拌槽に仕込み、これにリン酸を１７．３ｇ加え、９５℃で１時間に亘り十分な攪拌を行いつつ加熱熟成した。加熱熟成後のスラリーを冷却して攪拌槽から取り出し、固形分を濾過した。これを脱水して、Ｐ２Ｏ５含有量が０．０５質量％（Ｄｒｙ  Ｂａｓｉｓ）、硫酸根が４．１ｗｔ％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｈ）を調製した。当該粉末（ｈ）に含まれるアナターゼ型結晶（１０１）面の結晶子径は１５．２ｎｍであった。このチタン含有粉末（ｈ）を用いた点以外は、実施例１と同様の手法でハニカム状排ガス処理触媒（ｈ）を調製したが、成形性不良のため性能測定ハニカム触媒を得られなかった。
【００３６】
［実施例５］  
＜チタン含有粉末（ｉ）及びハニカム状排ガス処理触媒（ｉ）＞  
焼成温度を６５０℃とした点以外は、実施例１と同様の方法にてチタン含有粉末（ｉ）を調製した。当該チタン含有粉末（ｉ）に含まれるアナターゼ型結晶（１０１）面の結晶子径は３２．０ｎｍであり、硫酸根の含有量は２．５ｗｔ％（Ｄｒｙ  Ｂａｓｉｓ）であった。このチタン含有粉末（ｉ）を用いた点以外は、実施例１と同様の手法でハニカム状排ガス処理触媒（ｉ）を調製した。
【００３７】
［実施例６］  
＜チタン含有粉末（ｊ）及びハニカム状排ガス処理触媒（ｊ）＞  
焼成温度を４５０℃とした点以外は、実施例１と同様の方法にてチタン含有粉末（ｊ）を調製した。当該チタン含有粉末（ｊ）に含まれるアナターゼ型結晶（１０１）面の結晶子径は１３．８ｎｍであり、硫酸根の含有量は２．６ｗｔ％（Ｄｒｙ  Ｂａｓｉｓ）であった。このチタン含有粉末（ｊ）を用いた点以外は、実施例１と同様の手法でハニカム状排ガス処理触媒（ｊ）を調製した。
【００３８】
［比較例６］  
＜チタン含有粉末（ｋ）及びハニカム状排ガス処理触媒（ｋ）＞  
焼成温度を７５０℃とした点以外は、実施例１と同様の方法にてチタン含有粉末（ｋ）を調製した。当該チタン含有粉末（ｋ）に含まれるアナターゼ型結晶（１０１）面の結晶子径は５２．０ｎｍであり、硫酸根の含有量は２．７ｗｔ％（Ｄｒｙ  Ｂａｓｉｓ）であった。このチタン含有粉末（ｋ）を用いた点以外は、実施例１と同様の手法でハニカム状排ガス処理触媒（ｋ）を調製した。
【００３９】
［比較例７］  
＜チタン含有粉末（ｌ）及びハニカム状排ガス処理触媒（ｌ）＞  
焼成温度を３５０℃とした点以外は、実施例１と同様の方法にてチタン含有粉末（ｌ）を調製した。当該チタン含有粉末（ｌ）に含まれるアナターゼ型結晶（１０１）面の結晶子径は１１．９ｎｍであり、硫酸根の含有量は２．５ｗｔ％（Ｄｒｙ  Ｂａｓｉｓ）であった。このチタン含有粉末（ｌ）を用いた点以外は、実施例１と同様の手法でハニカム状排ガス処理触媒（ｌ）を調製したが、成型性不良のため性能測定用ハニカム触媒が得られなかった。
【００４０】
［実施例７］  
＜チタン含有粉末（ｍ）及びハニカム状排ガス処理触媒（ｍ）＞  
実施例１と同様のメタチタン酸スラリーを二酸化チタン換算で２２．５ｋｇ取り出し、還流器付攪拌槽に仕込み、これに１０．４ｇのリン酸と２．８１ｋｇのパラタングステン酸アンモニウムを加え、更に、１５質量％アンモニア水を加えてｐＨを９．５に調整した後、９５℃で１時間に亘り十分な攪拌を行いつつ加熱熟成した。加熱熟成後のスラリーを冷却して攪拌槽から取り出し、固形分を濾過した。脱水後、ＷＯ３含有量が１０．０重量％（Ｄｒｙ  Ｂａｓｉｓ）、Ｐ２Ｏ５含有量が０．０５質量％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｍ）を調製した。当該チタン含有粉末（ｍ）に含まれるアナターゼ型結晶（１０１）面の結晶子径は１７．６ｎｍであり、硫酸根の含有量は２．６ｗｔ％（Ｄｒｙ  Ｂａｓｉｓ）であった。このチタン含有粉末（ｍ）を用いた点以外は、実施例１と同様の手法でハニカム状排ガス処理触媒（ｍ）を調製した。
【００４１】
［実施例８］  
＜チタン含有粉末（ｎ）及びハニカム状排ガス処理触媒（ｎ）＞  
リン酸の添加量を１７．３ｇとし、Ｐ２Ｏ５含有量が０．０５質量％（Ｄｒｙ  Ｂａｓｉｓ）となっている点以外は、実施例７と同様の方法にてチタン含有粉末（ｎ）を調製した。当該チタン含有粉末（ｎ）に含まれるアナターゼ型結晶（１０１）面の結晶子径は１７．５ｎｍであり、硫酸根の含有量は２．７ｗｔ％（Ｄｒｙ  Ｂａｓｉｓ）であった。このチタン含有粉末（ｎ）を用いた点以外は、実施例１と同様の手法でハニカム状排ガス処理触媒（ｎ）を調製した。
【００４２】
［実施例９］  
＜チタン含有粉末（ｏ）及びハニカム状排ガス処理触媒（ｏ）＞  
メタチタン酸スラリーを二酸化チタン換算で２２．４ｋｇ、リン酸の添加量を８６．３ｇとし、Ｐ２Ｏ５含有量が０．２５質量％（Ｄｒｙ  Ｂａｓｉｓ）となっている点以外は、実施例７と同様の方法にてチタン含有粉末（ｏ）を調製した。当該チタン含有粉末（ｏ）に含まれるアナターゼ型結晶（１０１）面の結晶子径は１７．４ｎｍであり、硫酸根の含有量は２．５ｗｔ％（Ｄｒｙ  Ｂａｓｉｓ）であった。このチタン含有粉末（ｏ）を用いた点以外は、実施例１と同様の手法でハニカム状排ガス処理触媒（ｏ）を調製した。
【００４３】
［実施例１０］  
＜チタン含有粉末（ｐ）及びハニカム状排ガス処理触媒（ｐ）＞  
リン酸の添加量を１７２．７ｇとし、Ｐ２Ｏ５含有量が０．５質量％（Ｄｒｙ  Ｂａｓｉｓ）となっている点以外は、実施例７と同様の方法にてチタン含有粉末（ｐ）を調製した。当該チタン含有粉末（ｐ）に含まれるアナターゼ型結晶（１０１）面の結晶子径は１７．２ｎｍであり、硫酸根の含有量は２．５ｗｔ％（Ｄｒｙ  Ｂａｓｉｓ）であった。このチタン含有粉末（ｐ）を用いた点以外は、実施例１と同様の手法でハニカム状排ガス処理触媒（ｐ）を調製した。
【００４４】
［比較例８］  
＜チタン含有粉末（ｑ）及びハニカム状排ガス処理触媒（ｑ）＞  
リン酸を添加しない点以外は、実施例７と同様の方法にてチタン含有粉末（ｑ）を調製した。当該チタン含有粉末（ｑ）に含まれるアナターゼ型結晶（１０１）面の結晶子径は１８．４ｎｍであり、硫酸根の含有量は２．６ｗｔ％（Ｄｒｙ  Ｂａｓｉｓ）であった。このチタン含有粉末（ｑ）を用いた点以外は、実施例１と同様の手法でハニカム状排ガス処理触媒（ｑ）を調製した。
【００４５】
［比較例９］  
＜チタン含有粉末（ｒ）及びハニカム状排ガス処理触媒（ｒ）＞  
メタチタン酸スラリーを二酸化チタン換算で２２．４ｋｇ、リン酸の添加量を３４５．３ｇとし、Ｐ２Ｏ５含有量が１質量％（Ｄｒｙ  Ｂａｓｉｓ）となっている点以外は、実施例７と同様の方法にてチタン含有粉末（ｒ）を調製した。当該チタン含有粉末（ｒ）に含まれるアナターゼ型結晶（１０１）面の結晶子径は１７．０ｎｍであり、硫酸根の含有量は２．６ｗｔ％（Ｄｒｙ  Ｂａｓｉｓ）であった。このチタン含有粉末（ｒ）を用いた点以外は、実施例１と同様の手法でハニカム状排ガス処理触媒（ｒ）を調製した。
【００４６】
［比較例１０］  
＜ハニカム状排ガス処理触媒（ｑ−２）＞  
チタン含有粉末（ｑ）を用いた点以外は、比較例３と同様の手法でハニカム状排ガス処理触媒（ｑ−２）を調製した。
【００４７】
［比較例１１］  
＜チタン含有粉末（ｓ）及びハニカム状排ガス処理触媒（ｓ）＞  
実施例１と同様のメタチタン酸スラリーを二酸化チタン換算で２２．５ｋｇ取り出し、還流器付攪拌槽に仕込み、これに１０．４ｇのリン酸と２．８１ｋｇのパラタングステン酸アンモニウムを加え、更に、１５質量％アンモニア水を加えてｐＨを９．５に調整した後、９５℃で１時間に亘り十分な攪拌を行いつつ加熱熟成した。加熱熟成後のスラリーを冷却して攪拌槽から取り出し、固形分を濾過、脱水、１５質量％アンモニア水による洗浄工程を３回繰り返した。これを脱水して、Ｐ２Ｏ５含有量が０．０５質量％（Ｄｒｙ  Ｂａｓｉｓ）、硫酸根が０．３ｗｔ％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｓ）を調製した。当該チタン含有粉末（ｓ）に含まれるアナターゼ型結晶（１０１）面の結晶子径は１９．８ｎｍであった。このチタン含有粉末（ｓ）を用いた点以外は、実施例１と同様の手法でハニカム状排ガス処理触媒（ｓ）を調製した。
【００４８】
［比較例１２］  
＜チタン含有粉末（ｔ）及びハニカム状排ガス処理触媒（ｔ）＞  
実施例１と同様のメタチタン酸スラリーを二酸化チタン換算で２２．５ｋｇ取り出し、還流器付攪拌槽に仕込み、これに１０．４ｇのリン酸と２．８１ｋｇのパラタングステン酸アンモニウムを加え、９５℃で１時間に亘り十分な攪拌を行いつつ加熱熟成した。加熱熟成後のスラリーを冷却して攪拌槽から取り出し、固形分を濾過した。これを脱水して、Ｐ２Ｏ５含有量が０．０５質量％（Ｄｒｙ  Ｂａｓｉｓ）、硫酸根が４．１ｗｔ％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｔ）を調製した。当該チタン含有粉末（ｔ）に含まれるアナターゼ型結晶（１０１）面の結晶子径は１４．８ｎｍであった。このチタン含有粉末（ｔ）を用いた点以外は、実施例１と同様の手法でハニカム状排ガス処理触媒を調製（ｔ）したが、成形性不良のため性能測定ハニカム触媒を得られなかった。
【００４９】
［実施例１１］  
＜チタン含有粉末（ｕ）及びハニカム状排ガス処理触媒（ｕ）＞  
焼成温度を６５０℃とした点以外は、実施例８のチタン含有粉末（ｎ）と同様の方法にてチタン含有粉末（ｕ）を調製した。当該チタン含有粉末（ｕ）に含まれるアナターゼ型結晶（１０１）面の結晶子径は２９．４ｎｍであり、硫酸根の含有量は２．４ｗｔ％（Ｄｒｙ  Ｂａｓｉｓ）であった。このチタン含有粉末（ｕ）を用いた点以外は、実施例１と同様の手法でハニカム状排ガス処理触媒（ｕ）を調製した。
【００５０】
［実施例１２］  
＜チタン含有粉末（ｖ）及びハニカム状排ガス処理触媒（ｖ）＞  
焼成温度を４５０℃とした点以外は、実施例８のチタン含有粉末（ｎ）と同様の方法にてチタン含有粉末（ｖ）を調製した。当該チタン含有粉末（ｖ）に含まれるアナターゼ型結晶（１０１）面の結晶子径は１２．９ｎｍであり、硫酸根の含有量は２．６ｗｔ％（Ｄｒｙ  Ｂａｓｉｓ）であった。このチタン含有粉末（ｖ）を用いた点以外は、実施例１と同様の手法でハニカム状排ガス処理触媒（ｖ）を調製した。
【００５１】
［比較例１３］  
＜チタン含有粉末（ｗ）及びハニカム状排ガス処理触媒（ｗ）＞  
焼成温度を７５０℃とした点以外は、実施例８のチタン含有粉末（ｎ）と同様の方法にてチタン含有粉末（ｗ）を調製した。当該粉末（ｖ）に含まれるアナターゼ型結晶（１０１）面の結晶子径は４８．０ｎｍであり、硫酸根の含有量は２．７ｗｔ％（Ｄｒｙ  Ｂａｓｉｓ）であった。このチタン含有粉末（ｗ）を用いた点以外は、実施例１と同様の手法でハニカム状排ガス処理触媒（ｗ）を調製した。
【００５２】
［比較例１４］  
＜チタン含有粉末（ｘ）及びハニカム状排ガス処理触媒（ｘ）＞  
焼成温度を３５０℃とした点以外は、実施例８のチタン含有粉末（ｎ）と同様の方法にてチタン含有粉末（ｘ）を調製した。当該チタン含有粉末（ｘ）に含まれるアナターゼ型結晶（１０１）面の結晶子径は９．８ｎｍであり、硫酸根の含有量は２．５ｗｔ％（Ｄｒｙ  Ｂａｓｉｓ）であった。このチタン含有粉末（ｘ）を用いた点以外は、実施例１と同様の手法でハニカム状排ガス処理触媒（ｘ）を調製したが、成型性不良のため性能測定用ハニカム触媒が得られなかった。
【００５３】
［実施例１３］  
＜チタン含有粉末（ｙ−１）及びハニカム状排ガス処理触媒（ｙ−１）＞  
実施例１と同様のメタチタン酸スラリーを二酸化チタン換算で２４．２ｋｇ取り出し、還流器付攪拌槽に仕込み、これに１７．３ｇのリン酸と４重量％濃度のケイ酸１８．７５ｋｇを加え、更に、１５質量％アンモニア水を加えてｐＨを９．５に調整した後、９５℃で１時間に亘り十分な攪拌を行いつつ加熱熟成した。加熱熟成後のスラリーを冷却して攪拌槽から取り出し、固形分を濾過した。脱水後、ＳｉＯ２含有量が３．０重量％（Ｄｒｙ  Ｂａｓｉｓ）、Ｐ２Ｏ５含有量が０．０５質量％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｙ−１）を調製した。当該チタン含有粉末（ｙ−１）に含まれるアナターゼ型結晶（１０１）面の結晶子径は１６．８ｎｍであり、硫酸根の含有量は２．５ｗｔ％（Ｄｒｙ  Ｂａｓｉｓ）であった。このチタン含有粉末（ｙ−１）を用いた点以外は、実施例１と同様の手法でハニカム状排ガス処理触媒（ｙ−１）を調製した。
【００５４】
［実施例１４］  
＜チタン含有粉末（ｙ−２）及びハニカム状排ガス処理触媒（ｙ−２）＞  
実施例１と同様のメタチタン酸スラリーを二酸化チタン換算で２４．２ｋｇ取り出し、還流器付攪拌槽に仕込み、これに１７．３ｇのリン酸とパラモリブデン酸アンモニウム０．９２ｋｇを加え、更に、１５質量％アンモニア水を加えてｐＨを９．５に調整した後、９５℃で１時間に亘り十分な攪拌を行いつつ加熱熟成した。加熱熟成後のスラリーを冷却して攪拌槽から取り出し、固形分を濾過した。脱水後、ＭｏＯ３含有量が３．０重量％（Ｄｒｙ  Ｂａｓｉｓ）、Ｐ２Ｏ５含有量が０．０５質量％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｙ−２）を調製した。当該チタン含有粉末（ｙ−２）に含まれるアナターゼ型結晶（１０１）面の結晶子径は１８．１ｎｍであり、硫酸根の含有量は２．６ｗｔ％（Ｄｒｙ  Ｂａｓｉｓ）であった。このチタン含有粉末（ｙ−２）を用いた点以外は、実施例１と同様の手法でハニカム状排ガス処理触媒（ｙ−２）を調製した。
【００５５】
［実施例１５］  
＜チタン含有粉末（ｙ−３）及びハニカム状排ガス処理触媒（ｙ−３）＞  
実施例１と同様のメタチタン酸スラリーを二酸化チタン換算で２３．０ｋｇ取り出し、還流器付攪拌槽に仕込み、これに１７．３ｇのリン酸と１．４ｋｇのパラタングステン酸アンモニウムと４重量％濃度のケイ酸１８．７５ｋｇを加え、更に、１５質量％アンモニア水を加えてｐＨを９．５に調整した後、９５℃で１時間に亘り十分な攪拌を行いつつ加熱熟成した。加熱熟成後のスラリーを冷却して攪拌槽から取り出し、固形分を濾過した。脱水後、ＷＯ３含有量が５．０重量％（Ｄｒｙ  Ｂａｓｉｓ）、ＳｉＯ２含有量が３．０重量％（Ｄｒｙ  Ｂａｓｉｓ）、Ｐ２Ｏ５含有量が０．０５質量％（Ｄｒｙ  Ｂａｓｉｓ）の洗浄ケーキを得た。該洗浄ケーキを１１０℃で２０時間乾燥した後、これを５５０℃で５時間焼成してチタン含有粉末を得た。該チタン含有粉末をボールミルで更に、粉砕して、全体の９９．９質量％以上が４５μｍ以下の粒子径をもつチタン含有粉末（ｙ−３）を調製した。当該チタン含有粉末（ｙ−３）に含まれるアナターゼ型結晶（１０１）面の結晶子径は１４．６ｎｍであり、硫酸根の含有量は２．５ｗｔ％（Ｄｒｙ  Ｂａｓｉｓ）であった。このチタン含有粉末（ｙ−３）を用いた点以外は、実施例１と同様の手法でハニカム状排ガス処理触媒（ｙ−３）を調製した。
【００５６】
上述の各実施例、比較例にて使用したチタン含有粉末ａ〜ｘ、ｙ−１〜ｙ−３の物性（リン含有量、結晶子径、硫酸根含有量、比表面積（ＳＡ）、焼成温度）を（表１）に示す。これらのうち、チタン含有粉末ａ〜ｌが二酸化チタンのみを含有する場合に相当し、チタン含有粉末ｍ〜ｘ、ｙ１〜ｙ−３がチタン複合酸化物を含む場合に相当している。また実施例１〜１５、比較例１〜１４に係わるハニカム状排ガス浄化触媒の評価結果（チタン含有粉末中のリン含有量（但し、比較例３、１０については換算値）、成型性評価、摩耗率、圧縮強度、比表面積（ＳＡ）、細孔容積（ＰＶ））を（表２）に示す。
【表１】
0005947939.tif 000002
【表２】
0005947939.tif 000003
【００５７】
（表２）によれば、実施例１〜１５に示した排ガス浄化触媒は、本発明の（ａ）〜（ｃ）の要件を満たすチタン含有粉末を原料として製造したものであり、これらのチタン含有粉末はハニカム構造体の成型性が良好であった。また、摩耗率は０．０５５〜０．０９７％／ｓａｎｄ−ｋｇ、ハニカム孔の貫通方向への圧縮強度は、３１４〜４３６Ｎ／ｃｍ２、ハニカム孔と直交する方向への圧縮強度は、７３〜１５７Ｎ／ｃｍ２であって、耐摩耗性や機械強度も良好である。また、比表面積は４８〜６１ｍ２／ｇ、細孔容積は０．２８〜０．３４ｍｌ／ｇ、脱硝率は８１．５〜８８．７％の範囲であり、実用上、良好な範囲の特性であった。
【００５８】
これに対して、リンが添加されていない比較例１は、リンが含まれている点を除いてチタン含有粉末の組成が同じ、実施例１〜４に比べて摩耗率が大きく、圧縮強度も劣る。またリンが添加されていない比較例８と、これに対応する実施例７〜１０との比較においても同様の傾向が見られる。一方、リンの含有量が１質量％まで多くなると（比較例２、比較例９）、対応する実施例（実施例１〜４、実施例７〜１０）よりも脱硝率が低いことが分かる。  
また、リンの含有量が本発明の要件を満たしている場合であっても、アナターゼ型結晶（１０１）面の結晶子径が上限を超えている比較例６、比較例１３は、対応する実施例（実施例１〜４、実施例７〜１０）と比較して脱硝率が低下している。そして、結晶子径が下限を下回る比較例７、比較例１４では成型不良のため、ハニカム構造体を得ることができなかった。  
そして、硫酸根（ＳＯ４）の含有量が下限を下回る比較例４、比較例１１は、各々リンの含有量が同じ実施例２、実施例８に比べて脱硝率が低い。一方、硫酸根の含有量が上限を上回る比較例５、比較例１２は、成型不良のため、ハニカム構造体を得ることができなかった。  
最後に、リンを含まない状態で焼成したチタン含粉末（粉末ｅ、ｑ）に、後からリン化合物を添加して、ハニカム構造体の成型、焼成を行った比較例３、比較例１０は、各々リンの含有量が同じ実施例２、実施例８と比べて脱硝率が低い。
【図１】
0005947939.tif 000004